(57)【要約】  本発明は、１つのピエゾスタック（１）及びピエゾスタック（１）の外側に配置された２つの外部電極（２、３）を備えるピエゾアクチュエーター（１００）の製造方法を記載する。本発明の方法は、次の工程を含む：  交互に連続する複数のグリーンシート（４′、５′）及び貫通する内部電極層（６、７）からの完全活性グリーンスタック（１′）を準備する工程、この場合、内部電極層（６、７）は、グリーンスタック（１′）から製造すべきピエゾスタック（１）の外側に配置すべき外部電極（２、３）２つと交互に、電気的に接続し、そして、そのつど他方の外部電極（２、３）とは電気的絶縁性であることが予定されている、  内部電極層（６、７）が相応する外部電極（２、３）とは電気的絶縁性であるべき領域において、完全活性グリーンスタック（１′）の外側に溝（８、９）を設ける工程、その結果、溝（８、９）が、この領域において内部電極層（６、７）を、グリーンスタック（１′）の外側から内側へと短くさせる、  電気的絶縁性スラリー（１０、１１）で溝（８、９）を充填する工程、  溝（８、９）がスラリー（１０、１１）で充填されているグリーンスタック（１′）を後加工し、グリーンシート（４′、５′）からピエゾ電気層（４、５）を、そして、グリーンスタック（１′）からピエゾスタック（１）を形成する工程、  両外部電極（２、３）をピエゾスタック（１）の外側に設け、両外部電極（２、３）を交互に、内部電極層（６、７）と電気的に接続させる工程。  本発明の方法は、スクリーン印刷、浸漬、吹付け又は真空浸潤の方法の１によって溝（８、９）をスラリー（１０、１１）で充填することによって特徴付けられる。
2013533617.tif 000002
【特許請求の範囲】
【請求項１】
次の工程：
−交互に連続する複数のグリーンシート（４′、５′）及び貫通する内部電極層（６、７）からの完全活性グリーンスタック（１′）を準備する工程、この場合、内部電極層（６、７）は、グリーンスタック（１′）から製造すべきピエゾスタック（１）の外側に配置すべき外部電極（２、３）２つのうち１つごとと交互に、電気的に接続し、そして、そのつど他方の外部電極（２、３）とは電気的絶縁性であることが予定されている、
−内部電極層（６、７）が相応する外部電極（２、３）とは電気的絶縁性であるべき領域において、完全活性グリーンスタック（１′）の外側に溝（８、９）を設ける工程、その結果、溝（８、９）が、この領域において内部電極層（６、７）を、グリーンスタック（１′）の外側から内側へと短くさせる、
−溝（８、９）を、電気的絶縁性スラリー（１０、１１）で充填する工程、
−溝（８、９）がスラリー（１０、１１）で充填されているグリーンスタック（１′）を後加工して、グリーンシート（４′、５′）からピエゾ電気層（４、５）を、そして、グリーンスタック（１′）からピエゾスタック（１）を形成する工程、
−両外部電極（２、３）をピエゾスタック（１）の外側に設け、両外部電極（２、３）を交互に、内部電極層（６、７）と電気的に接続させる工程、
を有する、１つのピエゾスタック（１）及びピエゾスタック（１）の外側に配置された２つの外部電極（２、３）を備えるピエゾアクチュエーター（１００）の製造方法において、
−スクリーン印刷、浸漬、吹付け又は真空浸潤の方法の１によって、溝（８、９）をスラリー（１０、１１）で充填することを特徴とする方法。
【請求項２】
スラリー（１０、１１）での溝（８、９）の充填に加えて、スラリー（１０、１１）を有するパッシベーション層（１２、１３）の形成のために、ピエゾスタック（１）の表面をスラリー（１０、１１）で覆うことを特徴とする請求項１記載の方法。
【請求項３】
スラリー（１０、１１）を用いた溝（８、９）の充填及びピエゾスタック（１）の表面へのパッシベーション層（１２、１３）の設置を、共通の加工工程において行うことを特徴とする請求項２記載の方法。
【請求項４】
ホットエンボスによって、完全活性グリーンスタック（１′）の外側に溝（８、９）を設けることを特徴とする請求項１から３のいずれか１項記載の方法。
【請求項５】
作成すべき溝（８、９）の数及び配置に相応する数及び配置の突出部を有するスタンプを使用することを特徴とする請求項４記載の方法。
【請求項６】
スラリー（１０、１１）中のセラミック粒子の圧縮挙動を、ピエゾスタック（１）の圧縮挙動に適合させることを特徴とする請求項１から５のいずれか１項記載の方法。
【請求項７】
熱処理の際に、スラリー（１０、１１）に、その収縮挙動に影響を及ぼす剤を混入することを特徴とする請求項６記載の方法。
【請求項８】
スラリーの収縮挙動に影響を及ぼす剤として、Ａｇ、ＡｇＯ又はＰｂＯを使用することを特徴とする請求項７記載の方法。
【請求項９】
スラリーの収縮挙動に影響を及ぼす剤が、スラリーの０．０５〜１．００質量％を占めることを特徴とする請求項７又は８記載の方法。
【請求項１０】
スラリー（１０、１１）中のセラミック粒子の焼結活性が、粒度又は一次粒子径の減少によって高められることを特徴とする請求項６から９のいずれか１項記載の方法。
【請求項１１】
溝（８、９）中に配置されたスラリー（１０、１１）をプレス処理するために、溝（８、９）がスラリー（１０、１１）で充填されているグリーンスタック（１′）を液体浴中で加圧することを特徴とする請求項６から１０のいずれか１項記載の方法。
【請求項１２】
スラリー（１０、１１）での溝（８、９）の充填が、複数の工程において行われることを特徴とする請求項１から１１のいずれか１項記載の方法。
【請求項１３】
請求項１から１２のいずれか１項記載の方法により製造された、１つのピエゾスタック（１）及びピエゾスタック（１）の外側に配置された２つの外部電極（２、３）を備えるピエゾアクチュエーター。
【発明の詳細な説明】
【技術分野】
【０００１】
本発明は、ピエゾアクチュエーターの製造方法並びにピエゾアクチュエーターに関する。
【０００２】
重なり合って積層されたピエゾ素子からの部材は、（ピエゾ）スタックと称される。ピエゾ素子の機能は、ピエゾセラミック材料、例えば鉛−ジルコナート−チタナートの変形及び電場の作用に基づく。ピエゾ素子に電圧がかけられると、この素子は、電圧によって生じた電場に対して垂直方向において広がる。個々のピエゾ素子は、比較的小さな調節行程（Stellweg）を有し、そのため、大きな調節行程については、交互に連続する複数のピエゾ電気的層及びいわゆる内部電気層からのピエゾスタックが使用される。
【０００３】
内部電極層は、通常は、交互に、ピエゾスタックの向かい合った外面に配置された外部電極と電気的に接続している。したがって、両方の外部電極のうち１つと電気的に接続している内部電極層は、外部電極との電気的接続に通じている、この外部電極が配置されている外側までである。内部電極層を、他の外部電極とは電気的に絶縁させるため、内部電極層は、更なる外部電極が配置されているピエゾスタック外側までには届かない。この領域においては、内部電極層は、外側から戻った位置にある。これは、例えば、ピエゾスタックがこの領域においてシリコーン樹脂、プラスチック又は塗料で満たしたスリットを備えていることによって達成される。
【０００４】
戻った位置にある内部電極層によって、この領域において配置されたピエゾ電気層、いわゆる不活性区域が生じ、これは外部電極層又は内部電極層に電圧がかけられた場合には、減少した電界強度によって貫かれ、したがって、電圧がかけられる場合には、ピエゾ電気層の残りのいわゆる活性区域に比較して極めて少なくしか伸びない。このことは、機械的圧力を、特に不活性区域及び不活性区域に対する周辺領域で生じ、かつ、いわゆる分極亀裂（Polungsrisse）を、ピエゾ電気層の不活性区域及び活性区域において並びに外部電極において生じることがある。この場合に、分極亀裂の危険性は、不活性区域が大きいほど、より大きい。
【０００５】
可能な限り小さい不活性区域が形成されている、ピエゾスタックを備えるピエゾアクチュエーターを提供することができるためには、ＤＥ  １０  ２００６  ０１１  ２９３  Ａ１は、完全活性グリーンスタックを更に加工することを基礎とする方法を提案する。
【０００６】
完全活性グリーンスタック（又は完全活性ピエゾスタック）として、複数のグリーンシート（ピエゾ電気層）及びこの間に配置された電導層から形成され、前記電導層が、スタックの内部電極層を形成し、そして、スタックの外側層まで貫通して形成されているグリーンスタック（ピエゾスタック）が称される。したがって、このような完全活性グリーンスタック（ピエゾスタック）は、不活性区域を有さず活性区域のみを有し、即ち、２つの内部電極層の間に配置された、完全活性グリーンスタック（ピエゾスタック）のグリーンシート（ピエゾ電気層）は、その一方の側で内部電極層によって、そして、そのもう一方の側で、他の内部電極層によって完全にカバーされる。このような完全活性ピエゾスタックの利点は、既知のプロセス工程を用いたその比較的簡易な製造にある。
【０００７】
内部電極層は、交互に、グリーンスタックから作成されたピエゾスタックの外側に配置すべき外部電極と、電気的に接続することができるように予定されている。しかし、内部電極層が、このために予定された外部電極としか電気的に接続せず、かつ、他の外部電極とは電気的絶縁性のままであるように、更なる外部電極が後から配置される外側の領域には溝が備えられる。溝によって、内部電極層はこの領域において、完全活性グリーンスタックのそのつどの外側から後方に戻り、これによって、この領域では極めて小さな不活性区域が発生する。内部電極層が、後の外部電極設置の際に、予定される外部電極とだけ電気的に接続するためにも、外部電極の設置前に溝を、電気絶縁性スラリー、セラミック粉末とバインダーからの液状混合物、で充填する。
【０００８】
ＤＥ  １０  ２００６  ０１１  ２９３  Ａ１で提案された方法を用いて、溝ひいては溝を備えたピエゾスタックの不活性区域を、相応する外部電極に対する内部電極層の良好な電気絶縁化のために絶対に必要であるよりも大きくないように、寸法決定することができる。これによって、このピエゾスタックの不活性区域は極めて小さく仕上げることができ、これによって、分極亀裂発生の危険性は低下される。
【０００９】
溝の製造のために、ＤＥ  １０  ２００６  ０１１  ２９３  Ａ１は、レーザーを使用することを提案する。このやり方の欠点は、溝のレーザー処理によってこの領域においてグリーンスタック中の有機物が燃焼されることにある。この場合に、セラミックは、耐火性一級酸化物、例えばＺｒＯ2及びＴｉＯ2の形成下で、部分的に分解されることができる。孔のないかつ亀裂のない溝充填を保証するために、この燃焼した材料は、引き続き完全に、この溝から除去されなくてはならない。このことは、高度な手間を用いてのみ可能であり、その際、同時に、ピエゾスタックの損傷の危険性は高い。
【００１０】
スラリーを溝中に導入するために、ＤＥ  １０  ２００６  ０１１  ２９３  Ａ１は、同様に、溝の作成のために使用されたレーザー法に頼ることを提案する。このやり方の欠点は、この方法が比較的時間がかかり、そして、コスト集約的であることにあり、というのも、溝の製造はレーザーによって逐次行われる必要があるからである。
【００１１】
本発明の課題は、可能な限り少ない不活性区域を有するピエゾスタックを備えるピエゾアクチュエーターを、より簡易に製造することができる方法を提供することである。本発明の更なる課題は、ピエゾアクチュエーターを提供することである。
【００１２】
この課題は、特許請求の範囲の請求項１の特徴部に応じた方法並びに特許請求の範囲の請求項１３の特徴部に応じたピエゾアクチュエーターによって解決される。
【００１３】
１つのピエゾスタック及びこのピエゾスタックの外側に配置された２つの外部電極を備えるピエゾアクチュエーターを製造するための本発明の方法は、ＤＥ  １０  ２００６  ０１１  ２９３  Ａ１に記載の方法を基礎とする。この方法は、次の工程を含む：交互に連続する複数のグリーンシート及び貫通する内部電極層からの完全活性グリーンスタックを準備する工程、この場合に、前記内部電極層は、グリーンスタックから製造すべきピエゾスタックの外側に配置すべき外部電極２つと交互に、電気的に接続し、そして、そのつど他方の外部電極とは電気的絶縁性であるように予定されている、内部電極層が相応する外部電極とは電気的絶縁性であるべき領域において、完全活性グリーンスタックの外側に溝を設ける工程、その結果、溝が、この領域において内部電極層を、グリーンスタックの外側から内側へと短くさせる、電気的絶縁性スラリーで溝を充填する工程、溝がスラリーで充填されているグリーンスタックを後加工して、グリーンシートからピエゾ電気層を、そして、グリーンスタックからピエゾスタックを形成させる工程、両外部電極をピエゾスタックの外側に設け、両外部電極を交互に、内部電極層と電気的に接続させる工程。本発明によれば、スクリーン印刷、浸漬、吹付け又は真空浸潤の方法の１によって溝をスラリーで充填する。
【００１４】
スラリーで溝を充填するための本発明の方法は、スラリーを簡易かつ均一に、溝を備えたグリーンスタックに簡易なやり方で設けることができる利点を有する。更なる利点は、高い均質性が、電気的絶縁性スラリーでの溝の充填の際に達成できることにある。このことは、特に、スクリーン印刷方法の利用の場合に該当し、この場合に、溝中に導入されるべきスラリーの量は、定義して定めることができる。
【００１５】
完全活性ピエゾ電気部材におけるセラミックスラリーでの溝の充填によって、極めて小さい不活性領域が発生する。これは、相応する外部電極に対する内部電極層の良好な電気絶縁化のために絶対に必要であるよりも大きくないように、寸法決定されることができる。分極亀裂発生の危険性は、これによって減少されることができる。
【００１６】
目的に適った実施態様においては、スラリーを用いた溝の充填に加えて、ピエゾスタックの表面を、スラリーを有するパッシベーション層の形成のために、スラリーで覆う。これによって、パッシベーション層の設置にさもなければ付加的に必要な工程が省略できる。スラリーを設けるための、本発明により使用される方法を用いて、この場合に、パッシベーション層の層厚を均一に設けることができることが確実にされている。スラリーがスクリーン印刷方法によって設けられる場合には、グリーンスタックは、全体として加工すべき表面側がスラリーで覆われ、かつ、パッシベーションされるまで、例えば工作機械において回転される。
【００１７】
特に、スラリーを用いた溝の充填及びピエゾスタックの表面へのパッシベーション層の設置を、共通の加工工程において行うことが予定されている。
【００１８】
溝の充填、及び、任意に、ピエゾスタック表面へのスラリーの設置後に、グリーンスタックは知られているように、脱バインダー及び焼結のプロセス工程に供され、その結果、グリーンシートからピエゾ電気層が発生する。脱バインダー及び焼結によって、次いで、準完全活性（quasi-vollaktiv）グリーンスタックから準完全活性ピエゾスタックが発生し、これには更に、溝を備える側面の機械的加工（例えば研磨）後に、外部電極が備えられることができる。
【００１９】
更なる目的に適った実施態様によれば、ホットエンボスによって完全活性グリーンスタックの外側層に溝を設ける。この箇所での溝のレーザー処理によってグリーンスタック中の有機物がその高温のために燃焼し、これによって、部分的にセラミックが耐火物一級酸化物の形成下で分解できる一方で、この溝はホットエンボス法の使用下で、これに比較してかなり低温で生じさせられることができる。この場合に、溝は、燃焼材料の形成なしに、グリーンスタックへと導入されることができる。グリーンスタックへの溝の導入が行われるので、既に焼結したピエゾスタック中への導入に対して、電極のより良好な視覚的認識が与えられている。グリーンスタックでは、この寸法は、焼結のプロセス工程前に、この熱加工工程後に比較して約２０％より大きい。
【００２０】
ホットエンボス法のためには、作成すべき溝の数及び配置に相応する数及び配置の突出部を有するスタンプを使用することができる。この場合に、突出部の間隔は、スタックのそれぞれの第２の内部電極の間の間隔に相応する。特に、このようなスタンプでは、唯一の方法工程において、ピエゾスタックの外側の全ての溝を作成することができる。
【００２１】
更なる目的に適った実施態様によれば、スラリー中のセラミック粒子の圧縮挙動を、ピエゾスタックの圧縮挙動に適合させる。このやり方は、グリーンスタックのセラミックを、焼結のプロセス工程の間に、溝中でセラミックスラリーに比較して低温で圧縮するという考えを基礎とする。この理由は、一方では、グリーンスタックが、重なり合って配置されたグリーンシートの貼り合わせによって既に予備圧縮されており、これによって、より高いグリーン密度を有することである。他方では、ＡｇＰｄからなる電極中への銀の拡散は、低温で圧縮を支援する。焼結の間の異なる圧縮挙動は、溝の領域において亀裂形成を生じることがある。最悪の場合には、これによって、接触したピエゾスタックにおいてショートが引き起こされることがある。この亀裂形成を減少するために、スラリー中のセラミック粒子の収縮挙動を、ピエゾスタックの収縮挙動（セラミック含分のそのつどの圧縮から生じる）に適合させることが予定されている。
【００２２】
第一の変法において、このために、熱処理（焼結）の際に、スラリーに、その収縮挙動に影響を及ぼす剤を混入する。スラリーの収縮挙動に影響を及ぼす剤として、Ａｇ、ＡｇＯ又はＰｂＯを使用することができる。スラリーの収縮挙動に影響を及ぼす剤は、特にスラリーの０．０５〜１．００質量％を占め、その結果、セラミック粉末の「ドーピング」と言うことができる。
【００２３】
第二の変法において、スラリー中のセラミック粒子の焼結活性が、粒度又は一次粒子径の減少によって高められる。
【００２４】
第三の変法において、その溝がスラリー（収縮挙動に影響を及ぼす剤なし）で充填されているグリーンスタックは、溝中に配置したスラリーをプレス処理するために、液体浴において加圧される。プロセス実施は、この場合に、好ましくは、セラミックスラリーのアイソスタティックプレス処理が行われ、そして、重なり合って配置されているグリーンシート（即ち、グリーンスタック）に対しておおよそ同一のグリーン密度が達成されているように行われる。したがって、このやり方によって、溝中に存在するスラリーの後圧縮が行われる。
【００２５】
上述した選択肢は、グリーンスタックの収縮挙動に、溝中のスラリーの収縮挙動を適合させるべく、（任意に）相互に組み合わされることもできる。
【００２６】
更なる目的に適った実施態様によれば、スラリーでの溝の充填は複数の工程において行われ、これによって、グリーンスタックの平らな表面が、設けるべき外部電極の領域において達成される。
【００２７】
本発明は、更に、上記方法により製造された、１つのピエゾスタック及び前記ピエゾスタックの外側に配置された２つの外部電極を備えるピエゾアクチュエーターを達成する。
【００２８】
本発明は、以下では、実施例に基づき詳説される。図面は次のことを示す。
【図面の簡単な説明】
【００２９】
【図１】図１ａ）及び１ｂ）は、そのつど側方断面図における、第一の実施例に応じた本発明のピエゾアクチュエーターを示し、図１ｃ）は、平面断面図における、図１ａ）及び１ｂ）に応じた本発明のピエゾアクチュエーターを示す図である。
【図２】図２ａ）及び２ｂ）は、そのつど側方断面図における、第二の実施例に応じた本発明のピエゾアクチュエーターを示し、図２ｃ）は、平面断面図における、図２ａ）及び２ｂ）に応じた本発明のピエゾアクチュエーターを示す図である。
【００３０】
図１及び２に示したピエゾアクチュエーター１００のための出発点は、本実施例の場合には、平面図においてそれぞれ直方体に仕上げた完全活性グリーンスタック１′（これは複数のグリーンシート４′、５′、及び、この間に配置された内部電極層６、７を有する）である（参照、図１ｃ）及び２ｃ））。グリーンスタック１′は、一般に知られているように、内部電極層及びグリーンシートの交互の積み重ねによって生じる。グリーンシート４′、５′は、ピエゾセラミック材料、例えば鉛−ジルコナート−チタナートを含む。内部電極層６、７は、例えば、グリーンスタック１′を貫通して貫いている、即ち、グリーンスタック１′の外側まで貫通して形成されている、電導性金属層であり、その結果、グリーンスタック１′はまず、不活性区域を有さず、単に活性区域のみを有する。内部電極層６、７は、グリーンスタック１′から製造すべきピエゾスタック１の外側に配置すべき外部電極２、３の２つと交互に、電気的に接続し、そして、そのつど他方の外部電極３、２とは電気的絶縁性であるよう予定されている。
【００３１】
ピエゾアクチュエーター１００の製造には、完全活性グリーンスタック１′からは、不活性区域を有するスタックが発生するように、グリーンスタック１′の少なくとも１の外側に溝８、９が予定される。この両方の、図１及び２に示されている実施例においては、溝８、９は、向かい合っている、グリーンスタック１′の外側に予定されている。図１の実施例においてはそのつどの溝がその外側面に対して中心に配置されている一方で（図１ｃ）の断面図を特に参照）、図２に示されている実施例においては溝８、９は、向かい合っている外側面の斜めに向かい合った側方角の領域に配置されている（図２ｃ）参照）。
【００３２】
グリーンスタック１′のそのつどの外側は、各内部電極６が溝８によりグリーンスタック１′の内部へと戻っており、そして、残りの内部電極７は当該外側面に完全に通じたままであるように、溝８又は９を備えている。相応して、溝９は別の外側で、そのつど内部電極７がグリーンスタック１′の内部へと戻っており、その一方で、内部電極６がこの外側に通じているように仕上げられている。したがって、図１及び２に示された実施例の場合には、溝８が内部電極６に、そして、溝９が内部電極７に配置されている。
【００３３】
本実施例の場合には、溝８、９は好ましくはホットエンボスにより作成される。このためには、グリーンスタック１′が、当該外側へと、スタンプを用いて高められた温度で加圧される（Ｔ＞Ｔg、グリーンスタック中のポリマーバインダーのガラス転移温度、典型的には２０〜２００℃）。このスタンプは、作成すべき溝８、９の数及び配置に相応する数及び配置の突出部を有し、これによって、グリーンスタック１′は突出部の領域において溝の形成のために変形される。この場合に、突出部の間隔は、内部電極層６又は７の間隔に相応する。
【００３４】
ホットエンボス法を用いて、溝は、（レーザー処理に比較してわずかにだけ高められた）温度及び圧力で、グリーンスタック１′へと導入されることができる。この場合に、溝は、燃焼材料の形成下で導入される。当該グリーンスタック１′でのホットエンボス法の適用は、グリーンスタック１′のより大きい寸法のために、既に焼結されたピエゾスタック１に対し電極のより良好な視覚的認識を可能にし、その結果、本方法は、簡易かつ信頼のできるやり方で実施できる。
【００３５】
代わりに、溝の導入は、レーザーアブレーション、（多数）円形鋸刃を用いた鋸処理、マイクロフライス処理、リーマー処理、超音波浸食並びに水照射、砂照射又はＣＯ2照射によっても行うことができる。
【００３６】
引き続き、溝８、９を、電気絶縁性の、セラミックスラリー１０又は１１で充填する。スラリー１０、１１を用いた溝８、９の充填は、好ましくは、スクリーン印刷、浸漬、吹付け又は真空浸潤によって行われる。この場合に、好ましくは同時に、グリーンスタック１′の表面が、パッシベーション層の形成のために、スラリーで覆われる。溝のための充填剤としてのセラミックスラリーの使用は、均質なピエゾスタック１を備え、スラリー充填した溝とグリーンシート４′、５′の間に焼結後に分離線（Trennlinie）を発生しないピエゾアクチュエーター１００の製造を可能にする。これによって、分極亀裂が回避されることができる。
【００３７】
スクリーン印刷によるスラリーの設置が特に好ましいことが判明し、というのも、これによって、均質な層厚が、スラリー充填した溝８、９に関しても、パッシベーション層１２、１３に関しても達成されるからである。このために、加工すべきグリーンスタック１′は、加工機械において、相応して回転され、その結果、スクリーン印刷はスタックの全外面で実現されることができる。
【００３８】
溝８、９へのスラリー１０、１１の導入並びにパッシベーション層１２、１３の任意の作成後に、プロセス工程  脱バインダー、焼結及び機械的加工（例えば研磨）が実施され、これによって、ピエゾスタック１が発生する。引き続き、両外部電極２又は３が、内部電極層６又は７と電気的に接続するように、両外部電極２、３をピエゾスタック１のそのつどの外側に設ける。
【００３９】
外部電極２、３は、ピエゾスタック１の当該外面に沿って外側メタライジングとして設けられる。この場合に、外部電極２は、内部電極層７と接続している。外部電極３は、内部電極層６と電気的に接続している。外部電極２、３はそのつど溝８、９の幅に比較して狭く、そして、スラリー１０、１１で充填された溝８、９を介して進み、その結果、外部電極２、３は、内部電極層６、７とは電気的に絶縁されている。溝８、９の深さ、幅及び高さは、この溝が電気的絶縁性スラリー１０、１１との接続において、外部電極３又は２からの、内部電極６又は７の信頼できる電気的絶縁が保証されるように選択されている。
【００４０】
溝を作成した外部電極にパッシベーション層が備えられている場合には、これらは、当該外側に隣接する内部電極層６、７を露出させるために、事前の機械的加工（例えば研磨）に供される。そうして初めて引き続き、外部電極２、３の作成が行われる。
【００４１】
グリーンスタック１′、即ち、グリーンシート４′及び５′のセラミックは、溝８、９中のスラリー中のセラミック粒子よりも低温で焼結の際に圧縮する。この原因は、グリーンスタック１′が、重なり合って積層されたグリーンシート４′、５′の貼り合わせによって既に予備圧縮されており、これによって、より高いグリーン密度を有することにある。他方では、ＡｇＰｄからなる電極からの銀の拡散は、低温でのグリーンスタック１′の圧縮を支援する。異なる圧縮挙動は、溝中でスラリーの亀裂形成を生じることがあり、したがって、完成したピエゾスタック中のショートを引き起こすことがある。
【００４２】
グリーンスタック１′中の及びスラリー中のセラミック含分がこれに対してほぼ同じ温度で圧縮する場合には、溝中のセラミックの亀裂形成が回避できる。したがって、亀裂形成の回避のために、スラリー中のセラミック粒子の圧縮挙動を、グリーンスタック１′中のセラミックの圧縮挙動に適合させる。このことは、スラリーへの銀、銀酸化物又は鉛酸化物の添加によって行うことができる。この場合に、収縮挙動に影響を及ぼす剤を、０．０５〜１．００質量％の範囲で添加している場合に十分である。代わりに、セラミック粒子の焼結活性は、より微細な一次粒子径又は粒度を用いることによって、高められることができる。
【００４３】
更に代わりに、溝中に存在するスラリーの後圧縮が、その乾燥後に行われることができる。このために、例えば、アイソスタティックプレス過程が、液体浴中で実施できる。結果として、この記載の変法は、グリーンスタック１′により良好に適合させた、スラリーのグリーン密度を溝中で生じ、これによって、収縮挙動は相互に適合され、かつ、焼結活性が高められている。この関連において、スタック外側の平らな表面を獲得するために、溝８、９中へのスラリーの導入が複数の部分工程において行われる場合が好ましい。
【００４４】
代わりに、前述した方法の組み合わせも、グリーンスタックの収縮挙動に溝中のスラリーの収縮挙動を適合させるべく、使用できる。
【図１ａ）】
2013533617.tif 000003
【図１ｂ）】
2013533617.tif 000004
【図１ｃ）】
2013533617.tif 000005
【図２ａ）】
2013533617.tif 000006
【図２ｂ）】
2013533617.tif 000007
【図２ｃ）】
2013533617.tif 000008
【国際調査報告】
2013533617.tif 000009
2013533617.tif 000010
2013533617.tif 000011
2013533617.tif 000012
2013533617.tif 000013
2013533617.tif 000014